(57)【要約】【課題】共通発光層を用いる場合であっても、ロールオフ現象を生じさせずに効率を向上させること。【解決手段】第１発光領域、第２発光領域及び第３発光領域を含む有機発光素子において、基板上に位置する第１電極層と、第１電極層上に位置する正孔注入層と、正孔注入層上に位置する共通発光層と、共通発光層上に位置する第１発光領域内の第１共振補助層及び共通発光層上に位置する第２発光領域内の第２共振補助層と、第１共振補助層上に位置し、第１ホスト化合物で形成された第１バッファ層及び第２共振補助層上に位置し、第２ホスト化合物で形成された第２バッファ層と、第１バッファ層上に位置し、第３ホスト化合物及び第１ドーパントを含む第１発光層及び第２バッファ層上に位置し、第４ホスト化合物及び第２ドーパントを含む第２発光層と、第１発光層、第２発光層及び共通発光層上に位置する電子輸送層と、電子輸送層上に位置する第２電極層と、を備える。【選択図】図１
2014187020.tif 000002
【特許請求の範囲】
【請求項１】
第１発光領域、第２発光領域及び第３発光領域を含む有機発光素子において、
基板と、
前記基板上に位置する第１電極層と、
前記第１電極層上に位置する正孔注入層と、
前記正孔注入層上に位置する共通発光層と、
前記共通発光層上に位置する前記第１発光領域内の第１共振補助層、及び、前記共通発光層上に位置する前記第２発光領域内の第２共振補助層と、
前記第１共振補助層上に位置し、第１ホスト化合物で形成された第１バッファ層、及び、前記第２共振補助層上に位置し、第２ホスト化合物で形成された第２バッファ層と、
前記第１バッファ層上に位置し、第３ホスト化合物及び第１ドーパントを含む第１発光層、及び、前記第２バッファ層上に位置し、第４ホスト化合物及び第２ドーパントを含む第２発光層と、
前記第１発光層、前記第２発光層及び前記共通発光層上に位置する電子輸送層と、
前記電子輸送層上に位置する第２電極層と、
を備える、有機発光素子。
【請求項２】
前記第１共振補助層及び前記第２共振補助層は、正孔輸送性物質からなる、請求項１に記載の有機発光素子。
【請求項３】
前記第１バッファ層の前記第１ホスト化合物は、前記第１発光層の前記第３ホスト化合物と同一である、請求項１又は２に記載の有機発光素子。
【請求項４】
前記第２バッファ層の前記第２ホスト化合物は、前記第２発光層の前記第４ホスト化合物と同一である、請求項１〜３の何れか１項に記載の有機発光素子。
【請求項５】
前記第１発光層上に位置し、電子輸送性の第５ホスト化合物で形成された第３バッファ層、及び、前記第２発光層上に位置し、電子輸送性の第６ホスト化合物で形成された第４バッファ層を更に備える、請求項１〜４の何れか１項に記載の有機発光素子。
【請求項６】
前記第１ホスト化合物及び前記第２ホスト化合物は、正孔輸送性ホスト化合物である、請求項１〜５の何れか１項に記載の有機発光素子。
【請求項７】
前記第１ホスト化合物及び前記第２ホスト化合物は、それぞれ独立して、ＣＢＰ、ＴＣＴＡ又はこれらの混合物である、請求項１〜６の何れか１項に記載の有機発光素子。
【請求項８】
前記第３ホスト化合物及び前記第４ホスト化合物は、それぞれ独立して、ＣＢＰ、ＴＣＴＡ、ＢＣＰ、ＢＰｈｅｎ、Ｂａｌｑ、ＴＡＺ又はこれらの混合物である、請求項１〜７の何れか１項に記載の有機発光素子。
【請求項９】
前記第５ホスト化合物及び前記第６ホスト化合物は、それぞれ独立して、ＢＣＰ、ＢＰｈｅｎ、Ｂａｌｑ、ＴＡＺ又はこれらの混合物である、請求項６〜８の何れか１項に記載の有機発光素子。
【請求項１０】
前記共通発光層は、青色発光層であり、
前記第１発光層は、赤色発光層であり、
前記第２発光層は、緑色発光層である、請求項１〜９の何れか１項に記載の有機発光素子。
【請求項１１】
前記電子輸送層と前記第２電極層との間に、電子注入層を更に備える、請求項１〜１０の何れか１項に記載の有機発光素子。
【請求項１２】
第１発光領域、第２発光領域及び第３発光領域を含む有機発光素子において、
基板と、
前記基板上に位置する第１電極層と、
前記第１電極層上に位置する正孔注入層と、
前記正孔注入層上に位置する前記第１発光領域内の第１共振補助層、及び、前記正孔注入層上に位置する前記第２発光領域内の第２共振補助層と、
前記第１共振補助層上に位置し、正孔輸送性の第１ホスト化合物で形成された第１バッファ層、及び、前記第２共振補助層上に位置し、正孔輸送性の第２ホスト化合物で形成された第２バッファ層と、
前記第１バッファ層上に位置し、第３ホスト化合物及び第１ドーパントを含む第１発光層、前記第２バッファ層上に位置し、第４ホスト化合物及び第２ドーパントを含む第２発光層、及び、前記正孔注入層上に位置し、前記第３発光領域内の第５ホスト化合物及び第３ドーパントを含む第３発光層と、
前記第１発光層、前記第２発光層及び前記第３発光層上に位置する電子輸送層と、
前記電子輸送層上に位置する第２電極層と、
を備える、有機発光素子。
【請求項１３】
前記第１発光層上に位置し、電子輸送性の第６ホスト化合物で形成された第３バッファ層、及び、前記第２発光層上に位置し、電子輸送性の第７ホスト化合物で形成された第４バッファ層を更に備える、請求項１２に記載の有機発光素子。
【請求項１４】
前記第１ホスト化合物及び前記第２ホスト化合物は、それぞれ独立して、ＣＢＰ、ＴＣＴＡ又はこれらの混合物である、請求項１２又は１３に記載の有機発光素子。
【請求項１５】
前記第３ホスト化合物〜前記第５ホスト化合物は、それぞれ独立して、ＣＢＰ、ＴＣＴＡ、ＢＣＰ、ＢＰｈｅｎ、Ｂａｌｑ、ＴＡＺ又はこれらの混合物である、請求項１２〜１４の何れか１項に記載の有機発光素子。
【請求項１６】
前記第６ホスト化合物及び前記第７ホスト化合物は、それぞれ独立して、ＢＣＰ、ＢＰｈｅｎ、Ｂａｌｑ、ＴＡＺ又はこれらの混合物である、請求項１３〜１５の何れか１項に記載の有機発光素子。
【請求項１７】
第１発光領域、第２発光領域及び第３発光領域を含む有機発光素子において、
基板と、
前記基板上に位置する第１電極層と、
前記第１電極層上に位置する正孔注入層と、
前記正孔注入層上に位置する前記第１発光領域内の第１共振補助層及び前記正孔注入層上に位置する前記第２発光領域内の第２共振補助層と、
前記第１共振補助層上に位置し、第１ホスト化合物で形成された第１バッファ層、及び、前記第２共振補助層上に位置し、第２ホスト化合物で形成された第２バッファ層と、
前記第１バッファ層上に位置し、第３ホスト化合物及び第１ドーパントを含む第１発光層、及び、前記第２バッファ層上に位置し、第４ホスト化合物及び第２ドーパントを含む第２発光層と、
前記第１発光層、前記第２発光層及び前記正孔注入層上に位置する共通発光層と、
前記共通発光層上に位置する電子輸送層と、
前記電子輸送層上に位置する第２電極層と、
を備える、有機発光素子。
【請求項１８】
前記第１バッファ層の前記第１ホスト化合物は、前記第１発光層の前記第３ホスト化合物と同一であり、
前記第２バッファ層の前記第２ホスト化合物は、前記第２発光層の前記第４ホスト化合物と同一である、請求項１７に記載の有機発光素子。
【請求項１９】
前記第１ホスト化合物及び前記第２ホスト化合物は、それぞれ独立して、ＣＢＰ、ＴＣＴＡ又はこれらの混合物である、請求項１７又は１８に記載の有機発光素子。
【請求項２０】
前記第３ホスト化合物及び前記第４ホスト化合物は、それぞれ独立して、ＣＢＰ、ＴＣＴＡ、ＢＣＰ、ＢＰｈｅｎ、Ｂａｌｑ、ＴＡＺ又はこれらの混合物である、請求項１７〜１９の何れか１項に記載の有機発光素子。
【発明の詳細な説明】
【技術分野】
【０００１】
本発明は、有機発光素子に関し、より詳細には、バッファ層を含む有機発光素子に関する。
【背景技術】
【０００２】
有機発光素子は、電圧を印加することで自発光する物質を用いた素子であり、高輝度、優秀なコントラスト、多色化、大視野角、高応答速度及び低駆動電圧といった長所を有する。
【０００３】
有機発光素子は、有機発光層がアノードとカソードとの間に介在された構造を有している。電圧を印加すれば、アノードから正孔が有機発光層に注入されるとともに、カソードから電子が有機発光層に注入される。注入された正孔及び電子は、有機発光層内で隣接する分子との間で電子交換を引き起こしつつ反対電極に移動する。そして、いずれかの分子で電子と正孔とが再結合した場合、高いエネルギーの励起状態を持つ分子励起子を形成する。分子励起子が低いエネルギーの基底状態（ｇｒｏｕｎｄ  ｓｔａｔｅ）に戻りつつ、材料固有の光を放出する。
【０００４】
有機発光素子は、多くの画素で構成され、それぞれの画素は、赤色発光領域、緑色発光領域、青色発光領域で形成される。この時、青色発光層を共通層として形成することで、パターニング工程を単純化する。
【先行技術文献】
【特許文献】
【０００５】
【特許文献１】韓国公開特許第１０−２００４−０１０４２２５号公報
【発明の概要】
【発明が解決しようとする課題】
【０００６】
しかしながら、共通発光層を適用した場合に、共通発光層を適用しない場合と比べて、高輝度で効率が低減するロールオフ傾向が現われるという問題があった。
【０００７】
そこで、本発明は、上記問題に鑑みてなされたものであり、本発明の目的とするところは、共通発光層を用いる場合であっても、ロールオフ現象を生じさせることなく効率を向上させることが可能な、有機発光素子を提供することにある。
【課題を解決するための手段】
【０００８】
上記課題を解決するために、本発明のある観点によれば、第１発光領域、第２発光領域及び第３発光領域を含む有機発光素子において、基板と、前記基板上に位置する第１電極層と、前記第１電極層上に位置する正孔注入層と、前記正孔注入層上に位置する共通発光層と、前記共通発光層上に位置する前記第１発光領域内の第１共振補助層、及び、前記共通発光層上に位置する前記第２発光領域内の第２共振補助層と、前記第１共振補助層上に位置し、第１ホスト化合物で形成された第１バッファ層、及び、前記第２共振補助層上に位置し、第２ホスト化合物で形成された第２バッファ層と、前記第１バッファ層上に位置し、第３ホスト化合物及び第１ドーパントを含む第１発光層、及び、前記第２バッファ層上に位置し、第４ホスト化合物及び第２ドーパントを含む第２発光層と、前記第１発光層、前記第２発光層及び前記共通発光層上に位置する電子輸送層と、前記電子輸送層上に位置する第２電極層と、を備える有機発光素子が提供される。
【０００９】
前記第１共振補助層及び前記第２共振補助層は、正孔輸送性物質で形成されてもよい。
【００１０】
前記第１バッファ層の前記第１ホスト化合物は、前記第１発光層の前記第３ホスト化合物と同一であってもよい。
【００１１】
前記第２バッファ層の前記第２ホスト化合物は、前記第２発光層の前記第４ホスト化合物と同一であってもよい。
【００１２】
前記第１発光層上に位置し、電子輸送性の第５ホスト化合物で形成された第３バッファ層、及び、前記第２発光層上に位置し、電子輸送性の第６ホスト化合物で形成された第４バッファ層を更に備えてもよい。
【００１３】
前記第１ホスト化合物及び前記第２ホスト化合物は、正孔輸送性ホスト化合物であってもよい。
【００１４】
前記第１ホスト化合物及び前記第２ホスト化合物は、それぞれ独立して、ＣＢＰ、ＴＣＴＡ又はこれらの混合物であってもよい。
【００１５】
前記第３ホスト化合物及び前記第４ホスト化合物は、それぞれ独立して、ＣＢＰ、ＴＣＴＡ、ＢＣＰ、ＢＰｈｅｎ、Ｂａｌｑ、ＴＡＺ又はこれらの混合物であってもよい。
【００１６】
前記第５ホスト化合物及び前記第６ホスト化合物は、それぞれ独立して、ＢＣＰ、ＢＰｈｅｎ、Ｂａｌｑ、ＴＡＺ又はこれらの混合物であってもよい。
【００１７】
前記共通発光層は、青色発光層であり、前記第１発光層は、赤色発光層であり、前記第２発光層は、緑色発光層であってもよい。
【００１８】
前記電子輸送層と前記第２電極層との間に、電子注入層を更に備えてもよい。
【００１９】
また、上記課題を解決するために、本発明の別の観点によれば、第１発光領域、第２発光領域及び第３発光領域を含む有機発光素子において、基板と、前記基板上に位置する第１電極層と、前記第１電極層上に位置する正孔注入層と、前記正孔注入層上に位置する前記第１発光領域内の第１共振補助層、及び、前記正孔注入層上に位置する前記第２発光領域内の第２共振補助層と、前記第１共振補助層上に位置し、正孔輸送性の第１ホスト化合物で形成された第１バッファ層、及び、前記第２共振補助層上に位置し、正孔輸送性の第２ホスト化合物で形成された第２バッファ層と、前記第１バッファ層上に位置し、第３ホスト化合物及び第１ドーパントを含む第１発光層、前記第２バッファ層上に位置し、第４ホスト化合物及び第２ドーパントを含む第２発光層、及び、前記正孔注入層上に位置し、前記第３発光領域内の第５ホスト化合物及び第３ドーパントを含む第３発光層と、前記第１発光層、前記第２発光層及び前記第３発光層上に位置する電子輸送層と、前記電子輸送層上に位置する第２電極層と、を備える有機発光素子が提供される。
【００２０】
前記第１発光層上に位置し、電子輸送性の第６ホスト化合物で形成された第３バッファ層、及び、前記第２発光層上に位置し、電子輸送性の第７ホスト化合物で形成された第４バッファ層を更に備えてもよい。
【００２１】
前記第１ホスト化合物及び前記第２ホスト化合物は、それぞれ独立して、ＣＢＰ、ＴＣＴＡ又はこれらの混合物であってもよい。
【００２２】
前記第３ホスト化合物〜前記第５ホスト化合物は、それぞれ独立して、ＣＢＰ、ＴＣＴＡ、ＢＣＰ、ＢＰｈｅｎ、Ｂａｌｑ、ＴＡＺ又はこれらの混合物であってもよい。
【００２３】
前記第６ホスト化合物及び前記第７ホスト化合物は、それぞれ独立して、ＢＣＰ、ＢＰｈｅｎ、Ｂａｌｑ、ＴＡＺ又はこれらの混合物であってもよい。
【００２４】
また、上記課題を解決するために、本発明の更に別の観点によれば、第１発光領域、第２発光領域及び第３発光領域を含む有機発光素子において、基板と、前記基板上に位置する第１電極層と、前記第１電極層上に位置する正孔注入層と、前記正孔注入層上に位置する前記第１発光領域内の第１共振補助層及び前記正孔注入層上に位置する前記第２発光領域内の第２共振補助層と、前記第１共振補助層上に位置し、第１ホスト化合物で形成された第１バッファ層、及び、前記第２共振補助層上に位置し、第２ホスト化合物で形成された第２バッファ層と、前記第１バッファ層上に位置し、第３ホスト化合物及び第１ドーパントを含む第１発光層、及び、前記第２バッファ層上に位置し、第４ホスト化合物及び第２ドーパントを含む第２発光層と、前記第１発光層、前記第２発光層及び前記正孔注入層上に位置する共通発光層と、前記共通発光層上に位置する電子輸送層と、前記電子輸送層上に位置する第２電極層と、を備える有機発光素子が提供される。
【００２５】
前記第１バッファ層の前記第１ホスト化合物は、前記第１発光層の前記第３ホスト化合物と同一であり、前記第２バッファ層の前記第２ホスト化合物は、前記第２発光層の前記第４ホスト化合物と同一であってもよい。
【００２６】
前記第１ホスト化合物及び前記第２ホスト化合物は、それぞれ独立して、ＣＢＰ、ＴＣＴＡ又はこれらの混合物であってもよい。
【００２７】
前記第３ホスト化合物及び前記第４ホスト化合物は、それぞれ独立して、ＣＢＰ、ＴＣＴＡ、ＢＣＰ、ＢＰｈｅｎ、Ｂａｌｑ、ＴＡＺ又はこれらの混合物であってもよい。
【発明の効果】
【００２８】
以上説明したように本発明によれば、正孔輸送層と発光層との間に、又は、発光層と電子輸送層との間に、ホスト化合物で形成されたバッファ層を適用することで、ロールオフ現象を改善して効率を高めることが可能となる。
【図面の簡単な説明】
【００２９】
【図１】本発明の第１の実施形態に係る有機発光素子の概略的な断面図である。
【図２】本発明の第２の実施形態に係る有機発光素子の概略的な断面図である。
【図３】本発明の第３の実施形態に係る有機発光素子の概略的な断面図である。
【図４】本発明の第４の実施形態に係る有機発光素子の概略的な断面図である。
【図５】本発明の第５の実施形態に係る有機発光素子の概略的な断面図である。
【図６】実施例１、２及び比較例１の有機発光素子の発光効率と輝度との関係を示すグラフである。
【図７】実施例３〜実施例５及び比較例２の有機発光素子の発光効率と輝度との関係を示すグラフである。
【発明を実施するための形態】
【００３０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００３１】
本明細書において、正孔輸送性ホスト化合物とは、正孔輸送能が電子輸送能よりさらに高いホスト化合物を意味する。
【００３２】
本明細書において、電子輸送性ホスト化合物とは、電子輸送能が正孔輸送能よりさらに高いホスト化合物を意味する。
【００３３】
本明細書において、ロールオフ現象とは、輝度が増加するにつれて効率が急減する現象を意味する。
【００３４】
（第１の実施形態）
図１は、本発明の第１の実施形態に係る有機発光素子１００の概略的な断面図である。有機発光素子１００は、赤色発光領域Ｒ、緑色発光領域Ｇ及び青色発光領域Ｂの副画素領域を含んでいる。
【００３５】
有機発光素子１００は、基板１０１と、アノード１１１と、正孔注入層１２１と、共通発光層１２３と、第１共振補助層１２４Ｒ及び第２共振補助層１２４Ｇと、第１バッファ層１２５Ｒ及び第２バッファ層１２５Ｇと、赤色発光層１２６Ｒ及び緑色発光層１２６Ｇと、電子輸送層１２８と、電子注入層１２９と、カソード１３１と、を備える。
【００３６】
基板１０１としては、通常的な有機発光素子で使われる基板を使用可能である。基板１０１は、機械的強度、熱的安定性、透明性、表面平滑性、取り扱い容易性及び防水性の優秀なガラス基板又は透明プラスチック基板で形成されてもよいし、シリコン、ステンリススチールのような不透明な物質で形成されてもよい。
【００３７】
基板１０１上には、アノード１１１が絶縁膜１１２によって副画素領域別に分離されている。アノード１１１は、相対的に仕事関数の高い物質からなる。アノード１１１は、例えば、ＩＴＯ（インジウムスズ酸化物）、ＩＺＯ（インジウム亜鉛酸化物）、ＺｎＯ（亜鉛酸化物）、ＡＺＯ（Ａｌドーピングされた亜鉛酸化物）、Ｉｎ２Ｏ３（インジウム酸化物）又はＳｎＯ２（スズ酸化物）のような透明な導電性酸化物からなるが、こられに限定されるものではない。アノード１１１は、蒸着法又はスパッタリング法などにより、形成される。
【００３８】
正孔注入層１２１は、アノード１１１及び絶縁膜１１２上に形成される。正孔注入層１２１には、例えば、銅フタロシアニンなどのフタロシアニン化合物、ＤＮＴＰＤ（Ｎ，Ｎ’−ジフェニル−Ｎ，Ｎ’−ビス−［４−（フェニル−ｍ−トリル−アミノ）−フェニル］−ビフェニル−４，４’−ジアミン）、ｍ−ＭＴＤＡＴＡ（４，４’，４”−トリス（３−メチルフェニルフェニルアミノ）トリフェニルアミン）、ＴＤＡＴＡ（４，４’，４”−トリス（Ｎ，Ｎ’−ジフェニルアミノ）トリフェニルアミン）、２Ｔ−ＮＡＴＡ（４，４’，４”−トリス｛Ｎ，−（２−ナフチル）−Ｎ−フェニルアミノ｝−トリフェニルアミン）、ＮＰＢ（Ｎ，Ｎ’−ジ（−ナフチル）−Ｎ，Ｎ’−ジフェニルベンジジン）、ＰＥＤＯＴ／ＰＳＳ（ポリ（３，４−エチレンジオキシチオフェン）／ポリ（４−スチレンスルホナート））、Ｐａｎｉ／ＤＢＳＡ（ポリアニリン／ドデシルベンゼンスルホン酸）、Ｐａｎｉ／ＣＳＡ（ポリアニリン／カンファースルホン酸）、又は、ＰＡＮＩ／ＰＳＳ（ポリアニリン／ポリ（４−スチレンスルホナート））などの化合物を使用可能であるが、これらに限定されるものではない。
【００３９】
正孔注入層１２１は、真空蒸着法、スピンコーティング法、キャスト法、ＬＢ法などの多様な方法を用いて形成される。
【００４０】
真空蒸着法によって正孔注入層１２１を形成する場合、その蒸着条件は、正孔注入層１２１の材料として使う化合物、目的とする正孔注入層１２１の特性などによって異なるが、例えば、蒸着温度１００℃〜５００℃、真空度１０−８Ｔｏｒｒ〜１０−３Ｔｏｒｒ（１Ｔｏｒｒは、約１．３３３×１０−１ｋＰａである。）、蒸着速度０．０１Å／ｓｅｃ〜１００Å／ｓｅｃ（１Å＝０．１ｎｍである。）の範囲で適宜選択される。
【００４１】
スピンコーティング法によって正孔注入層１２１を形成する場合、そのコーティング条件は、正孔注入層１２１の材料として使う化合物、目的とする正孔注入層１２１の特性などによって異なるが、例えば、２，０００ｒｐｍ〜５，０００ｒｐｍのコーティング速度、コーティング後の溶媒除去のための熱処理温度は、８０℃〜２００℃の温度範囲で適宜選択される。
【００４２】
前記正孔注入層１２１の厚さは、１００Å〜１０，０００Å、望ましくは１００Å〜１，０００Åである。前記正孔注入層の厚さが前述したような範囲を満たす場合、実質的な駆動電圧の低下なしに満足すべき正孔注入特性を得られる。
【００４３】
前記正孔注入層１２１は、膜の導電性などを向上させるために、電荷生成物質を更に含む。前記電荷生成物質は、例えば、ｐドーパントである。前記ｐドーパントの非制限的な例としては、テトラシアノキノンジメタン（ＴＣＮＱ）及び２，３，５，６−テトラフルオロ−テトラシアノ−１，４−ベンゾキノンジメタン（Ｆ４ＴＣＮＱ）などのキノン誘導体、ペリレン−３，４，９，１０−テトラカルボキシル−３，４，９，１０−ジアンヒドリド（ＰＴＣＤＡ）、タングステン酸化物及びモリブデン酸化物などの金属酸化物及びシアノ基含有化合物などが挙げられるが、これらに限定されるものではない。
【００４４】
青色共通発光層１２３は、正孔注入層１２１上の赤色発光領域Ｒ、緑色発光領域Ｇ及び青色発光領域Ｂに共通層として形成される。青色共通発光層１２３は、青色ホスト化合物及び青色ドーパントを含む。
【００４５】
青色ホスト化合物として、例えば、Ａｌｑ３、ＣＢＰ（４，４’−Ｎ，Ｎ’−シカルバゾール−ビフェニル）、ＰＶＫ（ポリ（ｎ−ビニルカルバゾール））、ＡＤＮ（９，１０−ジ（ナフタレン−２−イル）アントラセン）、ＴＣＴＡ、ＴＰＢＩ（１，３，５−トリス（Ｎ−フェニルベンズイミダゾール−２−イル）ベンゼン）、ＴＢＡＤＮ（３−ｔｅｒｔ−ブチル−９，１０−ジ（ナフト−２−イル）アントラセン）、Ｅ３、ＤＳＡ（ジスチリルアリーレン）又はこれらの２以上の混合物を使用可能であるが、これらに限定されるものではない。
【００４６】
青色ドーパントとして、Ｆ２Ｉｒｐｉｃ、（Ｆ２ｐｐｙ）２Ｉｒ（ｔｍｄ）、Ｉｒ（ｄｆｐｐｚ）３、テル−フルオレン、ＤＰＡＶＢｉ（４，４’−ビス（４−ジフェニルアミノスチリル）ビフェニル）、ＴＢＰｅ（２，５，８，１１−テトラ−ｔ−ブチルペリレン）などを含む化合物を使用可能であるが、これらに限定されるものではない。
【００４７】
青色共通発光層１２３は、真空蒸着法、スピンコーティング法、キャスト法、ＬＢ法などの方法を用いて形成される。真空蒸着法及びスピンコーティング法によって発光層を形成する場合、その蒸着条件は使う化合物によって異なるが、一般的に正孔注入層の形成とほぼ同じ条件範囲内で選択される。一方、ホスト及びドーパントを含む層を形成するために、共蒸着方法を使用可能である。
【００４８】
青色共通発光層１２３の厚さは、１００Å〜１，０００Åである。青色共通発光層１２３の青色ドーパントの含量は、通常的に発光層の質量に対して０．０１質量％〜１５質量％の範囲で選択されるが、これに限定されるものではない。
【００４９】
第１共振補助層１２４Ｒは、青色共通発光層１２３上の赤色発光領域Ｒに形成されており、第２共振補助層１２４Ｇは、青色共通発光層１２３上の緑色発光領域Ｇに形成されている。
【００５０】
第１共振補助層１２４Ｒ及び第２共振補助層１２４Ｇは、正孔輸送層の役割を行え、正孔輸送物質からなる。第１共振補助層１２４Ｒ及び第２共振補助層１２４Ｇは、互いに同じ物質からなる。第１共振補助層１２４Ｒ及び第２共振補助層１２４Ｇに使われる正孔輸送物質は、例えば、Ｎ−フェニルカルバゾール、ポリビニルカルバゾールなどのカルバゾール誘導体、ＴＰＤ（Ｎ，Ｎ’−ビス（３−メチルフェニル）−Ｎ，Ｎ’−ジフェニル−［１，１−ビフェニル］−４，４’−ジアミン）などのトリフェニルアミン系物質、ＮＰＢ（Ｎ，Ｎ’−ジ（１−ナフチル）−Ｎ，Ｎ’−ジフェニルベンジジン）、ＴＣＴＡ（４，４’，４”−トリス（Ｎ−カルバゾリル）トリフェニルアミン）などが挙げられるが、これらに限定されるものではない。
【００５１】
第１共振補助層１２４Ｒ及び第２共振補助層１２４Ｇは、真空蒸着法、スピンコーティング法、キャスト法、ＬＢ法などの方法を用いて形成される。
【００５２】
第１共振補助層１２４Ｒの厚さは、３０Å〜７００Å、例えば、５０Å〜２００Åである。第２共振補助層１２４Ｇの厚さは、３０Å〜３００Å、例えば、５０Å〜１００Åである。第１共振補助層１２４Ｒ及び第２共振補助層１２４Ｇは、赤色発光と緑色発光との共振距離及び電子と正孔とが再結合する領域を調節するために、それぞれ適宜な厚さを持つように形成される。この時、第１共振補助層１２４Ｒの厚さは、第２共振補助層１２４Ｇの厚さより厚く形成される。
【００５３】
第１バッファ層１２５Ｒが第１共振補助層１２４Ｒ上に形成されており、第２バッファ層１２５Ｇが第２共振補助層１２４Ｇ上に形成されている。
【００５４】
第１バッファ層１２５Ｒは、赤色発光層に使われるホスト物質からなる。同様に、第２バッファ層１２５Ｇは、緑色発光層に使われるホスト物質からなる。前記ホスト物質は、正孔輸送性ホスト、電子輸送性ホスト又はこれらの混合物を使用可能である。第１バッファ層１２５Ｒ及び第２バッファ層１２５Ｇに使われるホスト化合物は、青色ホスト化合物と同様にＡｌｑ３、ＣＢＰ、ＰＶＫ、ＡＤＮ、ＴＣＴＡ、ＴＰＢＩ、ＴＢＡＤＮ、Ｅ３、ＤＳＡ又はこれらの２以上の混合物を使用可能であるが、これらに限定されるものではない。
【００５５】
第１バッファ層１２５Ｒ及び第２バッファ層１２５Ｇは、真空蒸着法、スピンコーティング法、キャスト法、ＬＢ法などの方法を用いて形成される。第１バッファ層１２５Ｒ及び第２バッファ層１２５Ｇの厚さは、それぞれ３０Å〜６００Åである。
【００５６】
第１バッファ層１２５Ｒ及び第２バッファ層１２５Ｇは、正孔伝達のエネルギー障壁を低下させることができる。また、第１バッファ層１２５Ｒ及び第２バッファ層１２５Ｇは、それぞれ第１共振補助層１２４Ｒ及び第２共振補助層１２４Ｇより低いＬＵＭＯ（ｌｏｗｅｓｔ  ｕｎｏｃｃｕｐｉｅｄ  ｍｏｌｅｃｕｌａｒ  ｌｅｖｅｌ）レベルを形成して、発光に寄与していない電子が流れ出さずに第１共振補助層１２４Ｒ及び第２共振補助層１２４Ｇに遮られて発光に寄与するようにできる。これによって駆動電圧を低め、高輝度で効率が減少する現象を防止する。
【００５７】
赤色発光層１２６Ｒは、第１バッファ層１２５Ｒ上に形成される。赤色発光層１２６Ｒは、赤色ホスト化合物及び赤色ドーパントを含む。赤色ホスト化合物は、第１バッファ層１２５Ｒと同様にＡｌｑ３、ＣＢＰ、ＰＶＫ、ＡＤＮ、ＴＣＴＡ、ＴＰＢＩ、ＴＢＡＤＮ、Ｅ３、ＤＳＡ又はこれらの２以上の混合物を使用可能であるが、こられに限定されるものではない。赤色ホスト化合物として、第１バッファ層１２５Ｒと同じ物質を使ってもよく、他の物質を使ってもよい。
【００５８】
赤色ドーパントとして、例えば、ＰｔＯＥＰ、Ｉｒ（ｐｉｑ）３、Ｂｔｐ２Ｉｒ（ａｃａｃ）、Ｉｒ（ｐｉｑ）２（ａｃａｃ）、Ｉｒ（２−ｐｈｑ）２（ａｃａｃ）、Ｉｒ（２−ｐｈｑ）３、Ｉｒ（ｆｌｑ）２（ａｃａｃ）、Ｉｒ（ｆｌｉｑ）２（ａｃａｃ）、ＤＣＭ又はＤＣＪＴＢを含む化合物を用いられるが、これらに限定されるものではない。
【００５９】
緑色発光層１２６Ｇは、第２バッファ層１２５Ｇ上に形成される。緑色発光層１２６Ｇは、緑色ホスト化合物及び緑色ドーパントを含む。緑色ホスト化合物としては、第２バッファ層１２５Ｇと同様に、Ａｌｑ３、ＣＢＰ、ＰＶＫ、ＡＤＮ、ＴＣＴＡ、ＴＰＢＩ、ＴＢＡＤＮ、Ｅ３、ＤＳＡ又はこれらの２以上の混合物が使用可能であるが、こられに限定されるものではない。緑色ホスト化合物として、緑第２バッファ層１２５Ｇと同じ物質を使ってもよく、他の物質を使ってもよい。
【００６０】
緑色ドーパントとして、Ｉｒ（ｐｐｙ）３（トリス（２−フェニルピリジン）イリジウム）、Ｉｒ（ｐｐｙ）２（ａｃａｃ）（ビス（２−フェニルピリジン）（アセチルアセトネート）イリジウム（ＩＩＩ））、Ｉｒ（ｍｐｐｙ）３（トリス（２−（４−トリル）フェニルピリジン）イリジウム）、Ｃ５４５Ｔ（１０−（２−ベンゾチアゾリル）−１，１，７，７−テトラメチル−２，３，６，７−テトラヒドロ−１Ｈ，５Ｈ，１１Ｈ−［１］ベンゾピラノ−［６，７，８−ｉｊ］−キノリジン−１１−ワン）などを用いられるが、これらに限定されるものではない。
【００６１】
赤色発光層１２６Ｒ及び緑色発光層１２６Ｇは、真空蒸着法、スピンコーティング法、キャスト法、ＬＢ法などの方法を用いて形成される。一方、ホスト及びドーパントを含む赤色発光層１２６Ｒ及び緑色発光層１２６Ｇを形成するために、共蒸着方法を使用可能である。第１バッファ層１２５Ｒ及び赤色発光層１２６Ｒは、同じホスト化合物を使う場合に同じチャンバ内で形成でき、第２バッファ層１２５Ｇ及び緑色発光層１２６Ｇも、同じホスト化合物を使う場合に同じチャンバ内で形成できる。赤色発光層１２６Ｒ及び緑色発光層１２６Ｇの厚さは、それぞれ１００Å〜１，０００Åである。
【００６２】
赤色発光層１２６Ｒ及び緑色発光層１２６Ｇのドーパントの含量及び青色共通発光層１２６Ｂの青色ドーパントの含量は、通常的に各発光層の質量に対して０．０１質量％〜１５質量％の範囲で選択されるが、これに限定されるものではない。
【００６３】
電子輸送層１２８は、青色共通発光層１２３、赤色発光層１２６Ｒ及び緑色発光層１２６Ｇ上に形成される。電子輸送層１２８は、カソード１３１から注入された電子を発光層に輸送する機能を行う層であり、例えば、Ａｌｑ３、ＢＣＰ（２，９−ジメチル−４，７−ジフェニル−１，１０−フェナントロリン）、Ｂｐｈｅｎ（４，７−ジフェニル−１，１０−フェナントロリン）、ＴＡＺ（３−（４−ビフェニリル）−４−フェニル−５−ｔｅｒｔ−ブチルフェニル−１，２，４−トリアゾール）、ＮＴＡＺ（４−（ナフタレン−１−イル）−３，５−ジフェニル−４Ｈ−１，２，４−トリアゾール）、ｔＢｕ−ＰＢＤ（２−（４−ビフェニリル）−５−（４−ｔｅｒｔ−ブチルフェニル）−１、３，４−オキサジアゾール）、ＢＡｌｑ（ビス（２−メチル−８−キノリノラト−Ｎ１，Ｏ８）−（１，１’−ビフェニル−４−オラート）アルミニウム）、Ｂｅｂｑ２（ベリリウムビス（ベンゾキノリン−１０−オラート））、ＡＤＮ（９，１０−ジ（ナフタレン−２−イル）アントラセン）などの公知の材料を使用可能であるが、これらに限定されるものではない。
【００６４】
前記電子輸送層１２８は、真空蒸着法、又は、スピンコーティング法、キャスト法などを用いて形成される。真空蒸着法及びスピンコーティング法によって電子輸送層１２８を形成する場合、その条件は使う化合物によって異なるが、一般的に正孔注入層１２１の形成とほぼ同じ条件範囲内で選択される。
【００６５】
前記電子輸送層１２８の厚さは、１００Å〜１，０００Å、好ましくは、１５０Å〜５００Åである。前記電子輸送層１２８の厚さが前述したような範囲を満たす場合、実質的な駆動電圧の上昇なしに満足すべき電子輸送特性が得られる。
【００６６】
または、前記電子輸送層１２８は、電子輸送性有機化合物及び金属−含有物質を含む。前記金属−含有物質は、Ｌｉ錯体を含む。前記Ｌｉ錯体の非制限的な例としては、リチウムキノリノラート（ＬｉＱ）又は、下記化学式１０３などが挙げられる。
【００６７】
【化１】
2014187020.tif 000003
【００６８】
また、電子輸送層１２８の上部に、カソード１３１から電子の注入を容易にする機能を持つ電子注入層１２９が積層される。前記電子注入層１２９は、ＬｉＦ、ＮａＣｌ、ＣｓＦ、Ｌｉ２Ｏ、ＢａＯなどの電子注入層材料として、公知の任意の物質が用いられるが、これらに限定されるものではない。前記電子注入層１２９の蒸着条件は、使う化合物によって異なるが、一般的に正孔注入層１２１の形成とほぼ同じ条件範囲内で選択される。
【００６９】
前記電子注入層１２９の厚さは、１Å〜１００Å、好ましくは、３Å〜９０Åである。前記電子注入層の厚さが前述したような範囲を満たす場合、実質的な駆動電圧の上昇なしに満足すべき電子注入特性を得られる。
【００７０】
選択的に、前記電子輸送層１２８及び電子注入層１２９は、電子輸送機能及び電子注入機能を同時に持つ機能層に入れ替えられる。
【００７１】
電子注入層１２９上のカソード１３１としては、低い仕事関数を持つ金属、合金、電気伝導性化合物及びこれらの２以上の混合物が使用可能である。具体的な例としては、リチウム（Ｌｉ）、マグネシウム（Ｍｇ）、アルミニウム（Ａｌ）、アルミニウム−リチウム（Ａｌ−Ｌｉ）、カルシウム（Ｃａ）、マグネシウム−インジウム（Ｍｇ−Ｉｎ）、マグネシウム−銀（Ｍｇ−Ａｇ）などを薄膜に形成して、透過型電極を得ることができる。一方、前面発光素子を得るためにＩＴＯ、ＩＺＯを用いる透過型電極を形成するなど、多様な変形が可能である。
【００７２】
カソード１３１上には、光学的特性を向上させて発光効率を極大化するために、キャッピング層（図示せず）を形成してもよい。キャッピング層（図示せず）は、例えば、金属酸化物層、金属窒化物層又は金属窒酸化物層からなる。キャッピング層（図示せず）は、例えば、ＭｏＯｘ（ｘ＝２〜４）、Ａｌ２Ｏ３、Ｓｂ２Ｏ３、ＢａＯ、ＣｄＯ、ＣａＯ、Ｃｅ２Ｏ３、ＣｏＯ、Ｃｕ２Ｏ、ＤｙＯ、ＧｄＯ、ＨｆＯ２、Ｌａ２Ｏ３、Ｌｉ２Ｏ、ＭｇＯ、ＮｂＯ、ＮｉＯ、Ｎｄ２Ｏ３、ＰｄＯ、Ｓｍ２Ｏ３、ＳｃＯ、ＳｉＯ２、ＳｒＯ、Ｔａ２Ｏ３、ＴｉＯ、ＷＯ３、ＶＯ２、ＹｂＯ、Ｙ２Ｏ３、ＺｎＯ、ＺｒＯ、ＡｌＮ、ＢＮ，ＮｂＮ、ＳｉＮ、ＴａＮ、ＴｉＮ、ＶＮ、ＹｂＮ、ＺｒＮ、ＳｉＯＮ、ＡｌＯＮ又はこれらの混合物からなる。
【００７３】
（第２の実施形態）
図２は、本発明の第２の実施形態に係る有機発光素子２００の概略的な断面図である。図２による有機発光素子２００を、図１の有機発光素子１００との違いを中心に説明する。図２の有機発光素子２００は、赤色発光層１２６Ｒ及び緑色発光層１２６Ｇ上にそれぞれ第３バッファ層２２７Ｒ及び第４バッファ層２２７Ｇが形成されているという点で、図１の有機発光素子１００と相違している。また、発光層１２６Ｒ、１２６Ｇのホスト化合物は、正孔輸送性ホスト化合物と電子輸送性ホスト化合物との混合物である。
【００７４】
第３バッファ層２２７Ｒ及び第４バッファ層２２７Ｇは、第１バッファ層１２５Ｒ及び第２バッファ層１２５Ｇと同様に、それぞれ赤色発光層１２６Ｒ及び緑色発光層１２６Ｇに使われるホスト化合物からなる。一方、第１及び第２バッファ層１２５Ｒ、１２５Ｇには、正孔輸送特性の良いホスト化合物を使用可能であり、第３及び第４バッファ層２２７Ｒ、２２７Ｇには、電子輸送特性の良いホスト化合物を使用可能である。正孔輸送特性の良いホスト化合物は、正孔の注入を含む正孔の輸送能が電子の輸送能より大きいホスト化合物を意味し、電子輸送特性の良いホスト化合物は、電子の注入を含む電子の輸送能が正孔の輸送能より大きいホスト化合物を意味する。例えば、第１及び第２バッファ層１２５Ｒ、１２５Ｇには、ＣＢＰ、ＴＣＴＡ又はこれらの混合物を使用可能であり、第３及び第４バッファ層２２７Ｒ、２２７Ｇには、ＢＣＰ、ＢＰｈｅｎ、Ｂａｌｑ、ＴＡＺ又はこれらの混合物を使用可能である。
【００７５】
第３バッファ層２２７Ｒ及び第４バッファ層２２７Ｇとして、電子輸送特性の良い発光ホスト化合物を使用することで、電子伝達エネルギー障壁を低下させ、かつ、正孔阻止特性を強化させて発光層内の励起子形成を多くし、発光効率を極大化する。これによって、発光効率及びロールオフ特性を改善する。また、第３及び第４バッファ層２２７Ｒ、２２７Ｇは、発光層と電子輸送層との界面の特性を向上させることで素子の寿命を延ばし、レーザー十転写法で発光層を形成する場合に、熱による発光層の損傷を回避する。
【００７６】
選択的に、青色発光領域Ｂにおいて青色共通発光層１２３上に、青色ホスト物質からなるバッファ層（図示せず）を配してもよい。
【００７７】
（第３の実施形態）
図３は、本発明の第３の実施形態に係る有機発光素子３００の概略的な断面図である。図３による有機発光素子３００を、図１の有機発光素子１００との違いを中心に説明する。図３の有機発光素子３００は、青色共通発光層１２３を用いず、赤色、緑及び青色発光層３２６Ｒ、３２６Ｇ、３２６Ｂがそれぞれの発光領域に形成されている点で、図１の有機発光素子１００と相違している。
【００７８】
共通発光層を適用しない場合にも、第１バッファ層１２５Ｒ及び第２バッファ層１２５Ｇを適用することで、正孔伝達エネルギー障壁を低下させ、かつ、電子の発光寄与度を高めて素子の駆動電圧を低め、ロールオフ現象を低減させることが可能である。
【００７９】
選択的に、青色発光層３２６Ｂ上に、電子輸送性の青色ホスト化合物からなる第５バッファ層（図示せず）を配してもよい。例えば、第５バッファ層は、ＡＤＮ、ＤＳＡ、ＢＣＰ、ＢＰｈｅｎ、Ｂａｌｑ又はＴＡＺからなるが、これらに限定されるものではない。
【００８０】
（第４の実施形態）
図４は、本発明の第４の実施形態に係る有機発光素子４００の概略的な断面図である。図４による有機発光素子４００を、図１の有機発光素子１００との違いを中心に説明する。図４の有機発光素子４００は、共通青色発光層１２３を用いず、赤色、緑及び青色発光層３２６Ｒ、３２６Ｇ、３２６Ｂがそれぞれの発光領域に形成されている点で、図１の有機発光素子１００と相違している。また、有機発光素子４００は、赤色発光層３２６Ｒ及び緑色発光層３２６Ｇ上に、それぞれ第３バッファ層４２７Ｒ及び第４バッファ層４２７Ｇが形成されている点で、図１の有機発光素子１００と相違している。
【００８１】
共通発光層を適用しない場合にも、第３バッファ層４２７Ｒ及び第４バッファ層４２７Ｇとして、電子輸送特性の良い発光ホスト化合物を用いることで、電子伝達エネルギー障壁を低下させ、かつ、正孔阻止特性を強化させて発光層内の励起子形成を多くし、発光効率を極大化することが可能である。これによって、発光効率及びロールオフ特性が改善される。
【００８２】
（第５の実施形態）
図５は、本発明の第５の実施形態に係る有機発光素子５００の概略的な断面図である。図５による有機発光素子５００を、図１の有機発光素子１００との違いを中心に説明する。図５の有機発光素子５００は、青色共通発光層５２６が、正孔注入層１２１と赤色発光層１２６Ｒ及び緑色発光層１２６Ｇとの間に位置するのではなく、赤色発光層１２６Ｒ及び緑色発光層１２６Ｇと電子輸送層１２８との間に位置している点で、図１の有機発光素子１００と相違している。青色発光ホスト化合物は、大体において、電子輸送特性に優れるため、青色共通発光層５２６が赤色発光層１２６Ｒ及び緑色発光層１２６Ｇ上に形成されていることで、電子の輸送特性を向上させて駆動電圧が低下し、第２バッファ層が不要となる。
【００８３】
上記実施形態で、共通発光層として青色発光層が用いられる場合を説明しているが、選択的に、共通発光層として赤色発光層又は緑色発光層が用いられてもよい。例えば、赤色発光層が共通発光層として形成され、かつ緑色発光層及び青色発光層がパターニングされているか、又は、緑色発光層が共通発光層として形成され、かつ赤色発光層及び青色発光層がパターニングされていてもよい。
【００８４】
また、上記実施形態に用いられた有機層以外に、正孔阻止層（図示せず）もしくは電子阻止層（図示せず）が更に介在されるか、又は、基板上にカソードから積層されるなど、多様な変形例が可能であることは、いうまでもない。
【実施例】
【００８５】
以下では、実施例及び比較例を示しながら、本発明の実施形態に係る有機発光素子について、具体的に説明する。なお、以下に示す実施例は、本発明の実施形態に係る有機発光素子のあくまでも一例であって、本発明に係る有機発光素子が下記の例に限定されるものではない。
【００８６】
（実施例１）
アノードとしては、コーニング社の１５Ω／ｃｍ２（厚さ：５００Å）のＩＴＯガラス基板を５０ｍｍ×５０ｍｍ×０．７ｍｍの大きさに切断し、イソプロピルアルコール及び純水を用いてそれぞれ５分間超音波洗浄した後、３０分間紫外線オゾン洗浄して使用した。前記ＩＴＯガラス基板の上部に、ＭＴＤＡＴＡを真空蒸着して１，２００Åの厚さの正孔注入層を形成した後、前記正孔注入層の上部に青色ホスト化合物としてＴＢＡＤＮ９４質量％、及び青色ドーパントとしてＤＰＡＶＢＩ５質量％を使って、２００Å厚さの青色共通発光層を形成した。前記青色発光層上にＮＰＢを真空蒸着して１００Å厚さの共振補助層を形成した後、前記共振補助層上に第１バッファ層としてホスト化合物であるＣＢＰを１００Å厚さで形成した。第１バッファ層上に緑色ホスト化合物としてＣＢＰ９５質量％、及び緑色ドーパントとしてＩｒ（ｐｐｙ）３  ５質量％を使って４００Å厚さの緑色発光層を形成した。前記緑色発光層の上部にＣＢＰを真空蒸着して、１００Å厚さの第２バッファ層を形成した。第２バッファ層上にＡｌｑ３を真空蒸着して３００Å厚さの電子輸送層を形成した後、ＬｉＱを真空蒸着して１０Å厚さの電子注入層を形成した。電子注入層上にＡｌを真空蒸着して１，２００Å厚さのカソードを形成することで有機発光素子を完成した。
【００８７】
（実施例２）
共振補助層をＮＰＢからｐ−ｄｏｐｅｄ  ＮＰＢに変更した点を除いては実施例１と同様にして、有機発光素子を完成した。
【００８８】
（比較例１）
第１バッファ層及び第２バッファ層を形成しない点を除いては実施例１と同様にして、有機発光素子を完成した。
【００８９】
表１に実施例１、実施例２及び比較例１の有機発光素子の駆動電圧及び発光効率を示した。表１を参照すれば、実施例１及び実施例２の駆動電圧が比較例１より低く、実施例１及び実施例２の発光効率が比較例１より２倍ほど高いことが分かる。
【００９０】
【表１】
2014187020.tif 000004
【００９１】
図６は、実施例１、実施例２及び比較例１の有機発光素子の発光効率と輝度との関係を示したグラフである。発光効率（Ｃｄ／Ａ）は、単位電流当たりに放出される光の強度を測定したものである。図６を参照すれば、実施例１及び実施例２の発光効率は、比較例１の約２倍の値を示し、輝度が大きくなるにつれて実施例１及び実施例２の発光効率が低減するロールオフ現象も、比較例１より非常に少なかった。
【００９２】
（実施例３）
緑色発光層のホスト物質としてＣＢＰとＢＡｌｑの混合物質を使ったことを除いては実施例１と同様にして、有機発光素子を完成した。
【００９３】
（実施例４）
第１バッファ層の物質として実施例３の緑色発光層の混合ホスト物質を使ったことを除いては実施例３と同様にして、有機発光素子を完成した。
【００９４】
（実施例５）
共振補助層物質として実施例２の共振補助層物質を使ったことを除いては実施例３と同様にして、有機発光素子を完成した。
【００９５】
（比較例２）
緑色発光層物質をＣＢＰからＣＢＰとＢａｌｑの混合物質に変更した点を除いては比較例１と同様にして、有機発光素子を完成した。
【００９６】
表２に、実施例３〜実施例５及び比較例２の有機発光素子の駆動電圧及び発光効率を示した。表２を参照すれば、実施例３〜実施例５の駆動電圧が比較例２より低く、発光効率が比較例２より更に高いということが分かる。
【００９７】
【表２】
2014187020.tif 000005
【００９８】
図７は、実施例３〜実施例５及び比較例２の有機発光素子の発光効率と輝度との関係を示したグラフである。図７を参照すれば、実施例３〜実施例５の発光効率は、比較例２より高い値を示した。一方、実施例５の場合に駆動電圧が最も低く、発光効率は最も高かった。
【００９９】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【０１００】
１０１    基板
１１１    アノード
１１２    絶縁層
１２１    正孔注入層
１２３    青色共通発光層
１２４Ｒ    第１共振補助層
１２４Ｇ    第２共振補助層
１２５Ｒ    第１バッファ層
１２５Ｇ    第２バッファ層
１２６Ｒ、３２６Ｒ    赤色発光層
１２６Ｇ、３２６Ｇ    緑色発光層
２２７Ｒ、４２７Ｒ    第３バッファ層
２２７Ｇ、４２７Ｇ    第４バッファ層
１２８    電子輸送層
１２９    電子注入層
１３１    カソード
【図１】
2014187020.tif 000006
【図２】
2014187020.tif 000007
【図３】
2014187020.tif 000008
【図４】
2014187020.tif 000009
【図５】
2014187020.tif 000010
【図６】
2014187020.tif 000011
【図７】
2014187020.tif 000012